(57)【特許請求の範囲】
【請求項１】
有機化合物と組成物の動的表面張力を低下させる界面活性剤とを含有する、水をベースとする組成物を表面に施して表面を部分的または完全にコートする方法において、式
Ｒ−ＨＮ(ＣＨ2)p[Ｏ(ＣＨ2)n]mＯ(ＣＨ2)qＮＨ−Ｒ′
（式中、ｎは２〜６、ｍは０〜４、そしてｐおよびｑは２〜６であり、またＲおよびＲ′は独立に炭素原子５〜１８個のアルキル基である）
を有するアルキル化アミノエーテルを界面活性剤として使用することを特徴とする方法。
【請求項２】
アルキル化アミノエーテルの水溶液が、２３℃の水中での濃度が５wt％またはそれ以下であり、毎秒の気泡が１個である最大気泡圧力法によるときに、４５ダイン／cmより小さい動的表面張力を示す請求項１の方法。
【請求項３】
アルキル化アミノエーテルがアミノエチルエーテルとメチルイソブチルケトンとの還元的アルキル化生成物である請求項１の方法。
【請求項４】
アルキル化アミノエーテルがアミノプロピルエーテルとメチルイソブチルケトンとの還元的アルキル化生成物である請求項１の方法。
【請求項５】
アルキル化アミノエーテルが１,２−（ビス−３−アミノプロポキシ）エタンとメチルイソブチルケトンとの還元的アルキル化生成物である請求項１の方法。
【請求項６】
アルキル化アミノエーテルがビス−３−（アミノプロポキシエチル）エーテルとメチルイソブチルケトンとの還元的アルキル化生成物である請求項１の方法。
【請求項７】
測定が２０気泡／秒で実施される請求項２の方法。
【請求項８】
無機鉱石もしくは顔料である無機化合物、または顔料、重合可能なモノマー、オリゴマー樹脂、ポリマー樹脂、洗浄剤、除草剤、農薬もしくは植物生長調整剤である有機化合物、および組成物の動的表面張力を低下させるアルキル化アミノエーテルとを水中に含有する、表面を部分的または完全にコートするための水性組成物であって、このアルキル化アミノエーテルが式
Ｒ−ＨＮ(ＣＨ2)p[Ｏ(ＣＨ2)n]mＯ(ＣＨ2)qＮＨ−Ｒ′
（式中、ｎは２〜６、ｍは０〜４、そしてｐおよびｑは２〜６であり、またＲおよびＲ′は独立に炭素原子５〜１８個を含むアルキル基である）
を有する上記水性組成物。
【請求項９】
０〜５０wt％の顔料分散剤、グラインド樹脂(grind resin）またはこれらの混合物、
０〜８０wt％の着色顔料、体質顔料、腐蝕防止顔料、その他の種類の顔料またはこれらの混合物、
５〜９９.９wt％の水担持性、水分散性または水溶性の樹脂またはこれらの混合物、
０〜３０wt％のスリップ添加剤、抗菌剤、加工助剤、消泡剤またはこれらの混合物、
０〜５０wt％の凝集性のまたはその他の溶媒、
０.０１〜１０wt％の界面活性剤、湿潤剤、流展剤またはこれらの混合物、および
０.０１〜５wt％のアルキル化アミノエーテル
からなる成分を３０〜８０wt％含む有機コーティング組成物である請求項８の組成物。
【請求項１０】
１〜５０wt％の顔料、
０〜５０wt％の顔料分散剤、グラインド樹脂またはこれらの混合物、
０〜５０wt％の樹脂溶液ベヒクル中のクレーベース、
５〜９９wt％の水担持性、水分散性または水溶性の樹脂またはこれらの混合物、
０〜３０wt％の凝集性溶媒、
０.０１〜１０wt％の加工助剤、消泡剤、可溶化剤またはこれらの混合物、
０.０１〜１０wt％の界面活性剤、湿潤剤またはこれらの混合物、および
０.０１〜５wt％のアルキル化アミノエーテル
からなる成分を２０〜６０wt％含むインキ組成物である請求項８の組成物。
【請求項１１】
１〜５０wt％の農薬、植物生長調整剤またはこれらの混合物、
０〜５wt％の染料、
０〜２０wt％の増粘剤、安定剤、共界面活性剤、ゲル化防止剤、消泡剤またはこれらの混合物、
０〜２５wt％の凍結防止剤、
０〜５０wt％の凝集性のまたはその他の溶媒、
０.０１〜１０wt％の界面活性剤、および
０.１〜５０wt％のアルキル化アミノエーテル
からなる成分を０.１〜８０wt％含む農業用組成物である請求項８の組成物。
【請求項１２】
式
Ｒ−ＨＮ(ＣＨ2)p[Ｏ(ＣＨ2)n]mＯ(ＣＨ2)qＮＨ−Ｒ′
（式中、ｎは２〜４、ｍは０〜２、そしてｐおよびｑは２または３であり、そしてＲおよびＲ′は独立に、枝分かれしているかあるいは窒素への結合点が非末端炭素上にある、炭素５〜８個を含むアルキル基である）
を有するアルキル化アミノエーテル。
【発明の詳細な説明】
【０００１】
【発明の分野】
本発明は水をベースとする系の表面張力を低下するためにアルキル化アミノエーテルを使用することに関する。
【０００２】
【発明の背景】
水の表面張力を低下する能力は、表面張力が低下すると実際の処方物の基材湿潤性を増大するので、水性の塗料、インキ、接着剤および農業用処方物中で極めて重要である。水をベースとする系の表面張力の低下は一般に界面活性剤の添加によって達せられる。界面活性剤の添加から得られる性能特性には、より良い表面被覆、より少ない欠陥および一層均一な分布が含まれる。系が静止しているとき、平衡表面張力の性能が重要である。しかし、動的条件下で表面張力を低下する能力は、大きな表面形成速度が利用される適用で極めて重要である。このような適用には、コーティングの噴霧、ロール塗装および刷毛塗りあるいは農業用処方物の噴霧あるいは高速のグラビア印刷またはインキジェット印刷が含まれる。動的表面張力は、表面張力を低下しそしてこのような高速適用条件下で湿潤性を付与する界面活性剤の能力の指標を与える基本的な数量である。
【０００３】
アルキルフェノールまたはアルコールエトキシレート、およびエチレンオキサイド（ＥＯ）／プロピレンオキサイド（ＰＯ）コポリマーのような伝統的な非イオン界面活性剤は優れた平衡表面張力性能を有するが、動的表面張力の低下が一般に劣っていることを特徴とする。対照的に、ジアルキルスルホコハク酸ナトリウムのようなある種の陰イオン界面活性剤は良好な動的結果を与える可能性があるが、これは極めて発泡性でありまた仕上がったコーティングに水感受性を付与する。
【０００４】
良好な平衡表面張力および動的表面張力の特性を付与し、低発泡性であり、取扱いを容易にするように室温で液状でありまた塩基性条件下で安定であり、従って塗料、インキ、接着剤および農業用処方物の産業分野で広く受け入れられる一群の界面活性剤が必要とされている。
塗料、インキおよび農業用処方物のような適用で平衡表面張力および動的表面張力を低下することの重要性は当該技術分野で十分に認められている。
【０００５】
低い動的表面張力は水性塗料の適用に際して大きな重要性をもつ。1992年９月のJournal of Coatings Technology のSchwartz, J. の文献「The importance of Low Dynamic Surface Tension in Waterborne Coatings」には、水性塗料の表面張力特性に関して、そしてこのような塗料の動的表面張力に関して論じられている。いくつかの界面活性剤について平衡表面張力および動的表面張力が評価されていた。低い動的表面張力が水性塗料で優れたフィルム形成を行なうのに重要な要因であることが指摘されいてる。動的な塗料適用法では、収縮、クレーターおよび発泡のような欠陥を防止するために動的表面張力の低い界面活性剤が必要になる。
【０００６】
農業用製品の効率的な適用もまた処方物の動的表面張力特性に著しく関係する。Pestic. Sci.，1991年33号, 411〜420ページのWirth, W., Storp, S., Jacobsen, W．の文献「Mechanisms Controlling Leaf Retention of Agricultural Spray Solutions」では、農業用処方物の動的表面張力とこの処方物が葉の上に保持される能力との関係が研究された。これらの研究者は、保持値と動的表面張力との間に良好な相関関係があり、低い動的表面張力を示す処方物が一層効果的な保持を示すことを認めている。
【０００７】
Am. Ink Maker の1994年，72(2)，32〜38ページのMedina, S. W., Sutovich, M. N. の文献「Using Surfactants to Formulate VOC Compliant Waterbased Inks」中で論じられているように、高速印刷においても低い動的表面張力が重要である。この文献では平衡表面張力（ＥＳＴ）は静止したインキ系に対してのみ適切であると述べられている。しかしながらＥＳＴの値はインキが使用される動的な高速印刷環境での性能に関する良好な指標ではない。動的表面張力が一層適切な特性である。この動的測定値は界面活性剤が新たに形成されるインキ／基材界面に移行して高速印刷に際して湿潤を与える能力の指標である。
【０００８】
ＵＳ５,０９８,４７８は水、 顔料、非イオン界面活性剤およびこの非イオン界面活性剤のための可溶化剤を含有する水をベースとするインキ組成物を開示している。出版向けグラビア印刷のためのインキ組成物の動的表面張力は、印刷性の問題に遭遇しないことを確実にするために、約２５〜４０ダイン／cmの水準まで低下されねばならない。
ＵＳ５,５６２,７６２は水、溶解した染料およびポリエトキシレート置換基を２個有する第三級アミンの水性ジェットインキを開示しており、またインキジェット印刷では低い動的表面張力が重要であることを開示している。
【０００９】
GattoらのJ. Org. Chem. 1986年, 51，5373〜5383ページ；Tetrahedron Letters 1986年, 27, 327〜330ページには、
【化１】
0003694609.tif 000002
（式中、Ｒ＝Ｒ′＝ＣＨ2ＣＨ2ＯＣＨ3、ＣＨ2Ｐｈ、ＣＨ2Ｃ6Ｈ4−２−ＯＣＨ3およびＣＨ2−２−フラニルである）の形を有するいくつかのアルキル化アミノエーテルが記載されている。これらの化合物は二つの側鎖を有する（bibracchial）ラリアートエーテルを合成するための中間体として使用された。
【００１０】
上記の論文には、
【化２】
0003694609.tif 000003
（式中、Ｒ＝Ｒ′＝(ＣＨ2)3ＣＨ3、(ＣＨ2)5ＣＨ3、ＣＨ2ＣＨ2ＯＣＨ3、ＣＨ2ＰｈおよびＣＨ2−２−フラニルである）の形の化合物もまた記載されている。これらの化合物は二つの側鎖を有するラリアートエーテルを合成するための中間体として使用された。
【００１１】
Anelliおよび共同研究者のJ. Chem. Soc. Chem. Commun., 1983年, 194〜195ページ, J. Org. Chem., 1984年, 49, 4197〜4203には、
【化３】
0003694609.tif 000004
（式中、Ｒ＝(ＣＨ2)3ＣＨ3である）の形のアルキル化アミノエーテルが記載されている。これらの研究者によって
【化４】
0003694609.tif 000005
（式中、Ｒ＝(ＣＨ2)3ＣＨ3またはＲ＝(ＣＨ2)7ＣＨ3である）の形のアルキル化アミノエーテルもまた記載されている。これらの物質は二重にそして三重に架橋されたポリオキサポリアザヘテロファンを製造するために使用された。
【００１２】
Bradshaw, Krakowiakおよび共同研究者のJ. Org. Chem., 1989年, 54, 4061〜4067ページ, Tetrahedron Letters, 1988年, 29, 3521〜3524ページ; およびJ. Heterocyclic Chem., 1989年, 26, 565〜569ページには、
【化５】
0003694609.tif 000006
（式中、Ｒ＝(ＣＨ2)3ＣＨ3またはＣＨ2Ｐｈである）の形のアミノエーテルが記載されている。PentranekおよびRybaのTetrahedron Letters, 1977年, 48, 4249〜4250ページにはベンジル誘導体もまた記載されていた。これらの化合物はポリアザクラウン化合物または他の大環式化合物の合成での中間体として使用された。
【００１３】
Bradshawおよび共同研究者のTetrahedron, 1990年, 46, 1163〜1170ページには、
【化６】
0003694609.tif 000007
の形のアルキル化アミノエーテルが記載されている。DuriezらのTetrahedron, 1992年, 4347〜4358ページには、Ｎ,Ｎ′−ジベンジル誘導体もまた記載されている。これはラリアートエーテルまたは他の大環式物質を製造するための中間体として使用される。
【００１４】
HosgorenらのCollect. Czech. Chem. Commun., 1996年, 61, 622〜626ページには、
【化７】
0003694609.tif 000008
（式中、Ｒ＝ＣＨ3(ＣＨ2)6、ＣＨ3(ＣＨ2)7、ＣＨ3(ＣＨ2)8またはＣＨ3(ＣＨ2)11である）の形の化合物が記載されている。これらの化合物はＮ,Ｎ′−ジアルキルジアザクラウン化合物を製造するために使用された。
【００１５】
ＵＳ４,９４６,９２４およびＵＳ４,９２７,９１２には、
【化８】
0003694609.tif 000009
（式中、Ｒは２〜１２個の炭素原子と２または３個のヒドロキシル基を含む、オキシアルキル化をうけることのできる多価アルコールの核であり、またＲ′は水素またはメチル基であり、Ｒ″の少なくとも一つはイソプロピル基であり、またＲ″の残りは水素またはイソプロピル基であり、ｎは分子に２００〜４００の分子量を与えるのに十分な数であり、またｍは２または３の値をもつ正の整数である）の形の組成物が開示されている。これらのアミンはエポキシ樹脂のための硬化剤として有用である。
【００１６】
ＧＢ２,１９１,４１９には、
【化９】
0003694609.tif 000010
の形の構造が開示されている。この物質はＣＯ2を含有するガス、特に天然ガスおよび合成ガスからＨ2Ｓおよび他の硫黄含有化合物（例えばＣＯＳ、ＣＳ2およびメルカプタン）を選択的に除去するための洗浄溶液で有用であると報じられている。
【００１７】
Acta Pol. Pharm., 1987年, 44, 473〜475ページ、Acta Pol. Pharm., 1983年, 40, 431〜434ページおよびActa Pol. Pharm., 1983年, 40, 313〜318ページには、
【化１０】
0003694609.tif 000011
の形のアルキル化アミノエーテルが報じられており、この場合これは合成中間体として使用される。
【００１８】
【発明の概要】
本発明は式
Ｒ−ＨＮ(ＣＨ2)p[Ｏ(ＣＨ2)n]mＯ(ＣＨ2)qＮＨ−Ｒ′
（式中、ｎは２〜６、ｍは０〜４そしてｐおよびｑは２〜６であり、そしてＲおよびＲ′は独立に、好ましくは枝分かれしているかあるいは窒素への結合点が非末端炭素上にある、炭素５〜１８個を含むアルキル基である）
を有するアルキル化アミノエーテル化合物を有効量含有させることにより、平衡表面張力および動的表面張力が低下した、有機化合物を含有する水をベースとする組成物、特に有機塗料、インキおよび農業用組成物を提供する。このアルキル化アミノエーテル化合物を含有させることにより、水性組成物の平衡表面張力および動的表面張力を低下する方法もまた提供される。
【００１９】
水をベースとする組成物の動的表面張力を低下するために有効な量の上記の式を有するアルキル化アミノエーテル化合物を含有する、水をベースとし、有機化合物を含有する組成物を、これによってある表面を部分的または完全にコートするためにこの表面に施す方法もまた提供される。
【００２０】
水性の有機塗料、インキおよび農業用組成物中での上記のアルキル化ジアミンの使用はかなりの利点を伴い、これらの利点には以下に述べる点が含まれる。
・  種々の基材に施されることができ、汚染された表面および低エネルギー表面を含めて基材表面の湿潤が優れた、水性の塗料、インキおよび農業用組成物を処方できること；
・  ユズ肌および流展性の欠除のような塗料または印刷の欠陥を減少できること；
・  揮発性有機物の含有率が低く、従って界面活性剤を環境に対して好都合にする水性の塗料およびインキを製造できること；
・  高速の適用を可能とする塗料組成物およびインキ組成物を処方できること;
・  強塩基性で高温の環境の下で動的表面張力を保持する組成物を処方できること；
・  塗料、インキおよび接着剤中で界面活性剤が硬化に際して反応性であり、遊離の界面活性剤の存在に由来する最終生成物中での水感受性が減少している上記の塗料、インキおよび接着剤を処方できること。
【００２１】
この物質は、その優れた界面活性剤特性および低い発泡性のために、動的表面張力および平衡表面張力の低下そして低発泡が重要である多くの適用に使用できる。このような適用には、繊維の染色、繊維の酸洗い、およびキヤー精練のような、低発泡特性が特に有利である各種の織物湿式処理操作が含まれる。この物質は、石けん、水をベースとする香水、シャンプー、そして表面張力を低下しつつ同時に実質的に発泡しないこの物質の顕著な能力が極めて望ましいとされる種々の洗浄剤に適用することができる。
【００２２】
【発明の詳述】
本発明は、有機化合物を含有する水をベースとする組成物、特にポリマー樹脂、除草剤、農薬または植物生長調整剤のような有機化合物を含有する塗料、インキおよび農業用組成物の、平衡表面張力および動的表面張力を低下するために、式
Ｒ−ＨＮ(ＣＨ2)p[Ｏ(ＣＨ2)n]mＯ(ＣＨ2)qＮＨ−Ｒ′
（式中、ｎは２〜６、好ましくは２〜４であり、ｍは０〜４、好ましくは０〜２であり、ｐおよびｑは２〜６、好ましくは２または３であり、そしてＲおよびＲ′は独立に、枝分かれしているかあるいは窒素への結合点が非末端炭素上にある、５〜１８個の炭素、好ましくは５〜８個の炭素を含むアルキル基である）
を有する化合物を使用することに関する。アルキル化アミノエーテルの水溶液は、２３℃の水中での濃度が５wt％またはそれ以下の濃度で４５ダイン／cmより小さい動的表面張力を示し、また最大−気泡−圧力法によるとき毎秒１個の気泡を示すのが好ましい。表面張力を測定する最大−気泡−圧力法は参照によって本記載に加入されているLangmuir, (American Chemical Society) 1986年, 第２巻の428〜432ページに記載されている。
【００２３】
アルキル化アミノエーテルは、母体のアミノエーテルを十分に確立した方法を用いてアルデヒドおよびケトンによって還元的アルキル化することにより製造できる。この製造の本質的な部分は、アルデヒドまたはケトンをアミノエーテルと反応させてイミン中間体またはエナミン中間体を製造し、次いでこれを適当な水素化触媒の存在で水素と反応させて対応する飽和誘導体を生成することにある。
【化１１】
0003694609.tif 000012
イミンまたはエナミン誘導体は予め生成されあるいはその場でつくられてよい。
【００２４】
これらの生成物は適当なジニトリルを還元的アミノ化することによって製造されることもできる。この反応をエチレングリコールのシアノエチル化誘導体について例示する。
【化１２】
0003694609.tif 000013
【００２５】
還元的アルキル化および還元的アミノ化の操作は、これらの物質を製造するために選択される方法であるが、これらの生成物はアミンをクロルアルキルエーテルと反応させることにより製造することもできる。この反応をクロロエチルエーテルとアミンとについて例示する。
【化１３】
0003694609.tif 000014
【００２６】
還元的アルキル化反応で使用するのに適当なアミノエーテル出発物質には、
Ｈ2Ｎ(ＣＨ2)p[Ｏ(ＣＨ2)n]mＯ(ＣＨ2)qＮＨ2
（式中、ｎは２〜６、ｍは０〜４、そしてｐおよびｑは２〜６である）
の形の化合物がある。具体的な例には、アミノエチルエーテル、１,２−ビス−アミノエトキシエタン、２−アミノエトキシエチルエーテル、アミノプロピルエーテル、１,２−ビス−アミノプロポキシエタン、３−アミノプロポキシエチルエーテルなどがある。アミノプロポキシ化合物は、ジオールをアクリロニトリルと反応させ、続いて水素化することにより製造することができる。
【化１４】
0003694609.tif 000015
【００２７】
アミノプロピル化反応で使用するのに適当なジオールには、１,２−エタンジオール、１,３−プロパンジオール、１,４−ブタンジオール、１,５−ペンタンジオール、１,６−ヘキサンジオールなど；ジエチレングリコール、トリエチレングリコール、テトラエチレングリコールなど；ジプロピレングリコール、トリプロピレングリコールなどがある。
【００２８】
アミノエーテルに対して使用するのに好適なアルキル基は、当該物質に表面活性（つまり水の表面張力を低下する能力）を付与するのに十分である炭素原子を有すべきであるが、当該物質が特定の適用にとって表面張力を低下する能力が不十分である程度まで溶解度を低下するのに十分な炭素原子を有すべきでない。一般に、炭素数が増加すると、得られるアルキル化アミノエーテル界面活性剤の効率は増大する（つまり表面張力を所定に低下するのにより少ない界面活性が必要である）が、高い表面形成速度で界面活性剤が表面張力を低下する能力は減る（つまり動的表面張力を低下する効果はより少ない）。後者の効果は、炭素数が増加すると物質の水溶性は一般に低下し、従って新たに形成される表面への界面活性剤の拡散性流動が減少することの結果である。一般に本発明を実施するのに、少なくとも０.００５wt％、望ましくは０.０１wt％〜２wt％そして最も望ましくは０.０５〜１.５wt％の溶解度を有するアルキル化アミノエーテルを使用するのが好ましい。
【００２９】
アルキル基は同一または異なっていてよい。これは枝分かれしていてよくあるいはジアミンの窒素への結合点は内部炭素上であってよい。適当なアルキル基はＣ5〜Ｃ8のアルデヒドまたはケトンの還元的アルキル化反応から得られ、好ましくはメチルイソブチルケトンまたはメチルイソアミルケトンの還元的アルキル化反応から得られる。好適なＣ5〜Ｃ8のアルデヒドおよびケトンの具体的な例には、２−ペンタノン、３−ペンタノン、ピバルアルデヒド、メチルイソプロピルケトン、２−ヘキサノン、３−ヘキサノン、メチル第三−ブチルケトン、エチルイソプロピルケトン、２−メチルヘキサナール、２−ヘプタノン、３−ヘプタノン、４−ヘプタノン、２−オクタノン、３−オクタノン、４−オクタノン、２−エチルヘキサナールなどがある。選択される特定のカルボニル化合物およびアミノエーテルは、特別な適用例にとって必要な界面活性剤特性によって左右される。
【００３０】
アルキル化アミノエーテルは、無機鉱石または顔料である無機化合物あるいは顔料である有機化合物、重合可能なモノマー、例えば付加モノマー、縮合モノマーおよびビニルモノマー、オリゴマー樹脂、ポリマー樹脂、洗浄剤、除草剤、農薬あるいは植物生長調整剤を水中に含む水性組成物中で使用するのに適当である。水をベースとし無機化合物および（または）有機化合物を含有する組成物の平衡表面張力および（または）動的表面張力を低下するのに有効な量のアルキル化アミノエーテル化合物が添加される。このような有効な量は、水性組成物１００mlあたり０.００１〜２０ｇ、好ましくは０.０１〜２ｇの範囲であってよい。当然ながら、最も有効な量は特別な適用例およびアルキル化アミノエーテルの溶解度によって左右される。
水をベースとし本発明のアルキル化アミノエーテルを含有する以下の有機塗料、インキおよび農業用組成物では、このような組成物の表に記されたその他の成分は当該技術分野の研究者にとって周知の物質である。
【００３１】
本発明のアルキル化アミノエーテル界面活性剤を添加することのできる水をベースとする典型的な有機塗料組成物は、水性媒体中に以下の成分を固形物３０〜８０％で含有している。
水をベースとする典型的な有機塗料組成物
０〜５０wt％       顔料分散剤／グラインド樹脂
０〜８０wt％       着色顔料／体質顔料／腐蝕防止顔料／他の種類の顔料
５〜９９.９wt％    水担持性／水分散性／水溶性の樹脂
０〜３０wt％       スリップ剤／抗菌剤／加工助剤／消泡剤
０〜５０wt％       凝集性のまたは他の溶媒
０.０１〜１０wt％  界面活性剤／湿潤剤／流展剤
０.０１〜５wt％    アルキル化アミノエーテル
【００３２】
本発明のアルキル化アミノエーテル界面活性剤を添加することのできる水をベースとする典型的なインキ組成物は、水性媒体中に以下の成分を固形物２０〜６０％で含有している。
水をベースとする典型的なインキ組成物
１〜５０wt％       顔料
０〜５０wt％       顔料分散剤／グラインド樹脂
０〜５０wt％       適当な樹脂溶液ベヒクル中のクレーベース
５〜９９.９wt％    水担持性／水分散性／水溶性の樹脂
０〜３０wt％       凝集性溶媒
０.０１〜１０wt％  界面活性剤／湿潤剤
０.０１〜１０wt％  加工助剤／消泡剤／可溶化剤
０.０１〜５wt％    アルキル化アミノエーテル
【００３３】
本発明のアルキル化アミノエーテル界面活性剤を添加することのできる水をベースとする典型的な農業用組成物は、水性媒体中に以下の成分を０.１〜８０％含有している。
水をベースとする典型的な農業用組成物
０.１〜５０wt％    農薬または植物生長調整剤
０.０１〜１０wt％  界面活性剤
０〜５wt％         染料
０〜２０wt％       増粘剤／安定剤／共界面活性剤／ゲル化防止剤／消泡剤
０〜２５wt％       凍結防止剤
０.１〜５０wt％    アルキル化アミノエーテル
【００３４】
実施例１
本実施例は、アミノエチルエーテルとメチルイソブチルケトンとの還元的アルキル化生成物（ＡＥＥ／ＭＩＢＫ）を製造する操作を例示する。
１Ｌのステンレス鋼オートクレーブにアミノエチルエーテル（０.７５モル）、メチルイソブチルケトン（１.６５モル）および１０％Ｐｄ／Ｃ（全装入物の４wt％）を装入した。反応器を密封しそして窒素で、次いで水素でパージした。反応器の内容物を３バール（５０psig）のＨ2の下で９０℃に加熱した。圧力を８バール（１２０psig）に上昇しそして１ガロンのバラストから水素を必要に応じてドーム調整器により導入することによって、反応（２１.５時間）を通じてこの圧力に保った。反応器の内容物をＧＣ／ＦＩＤで分析すると、ジアルキル化アミノエチルエーテルが９２.８面積％であることが判った。
【化１５】
0003694609.tif 000016
１１６〜１１８℃、０.２０ミリバール（０.１５トール）での蒸溜により生成物を精製した。
【００３５】
実施例２
本実施例は、アミノプロピルエーテルとメチルイソブチルケトンとの還元的アルキル化生成物（ＡＰＥ／ＭＩＢＫ）を製造する操作を例示する。
還元的アルキル化反応のために必要なアミノプロピルエーテルは、シアノエチルエーテルの水素化により製造した。ニッケル−クロムで促進されたスポンジコバルト触媒（３.７３７ｇ）およびメタノール（２００ml）を１Ｌのステンレス鋼オートクレーブに装入した。反応器を密封しそして窒素で、次いで水素でパージした。次にアンモニア（１.６８モル）を反応器に装入した。反応器の内容物を７バール（１００psig）のＨ2の下で７０℃に加熱した。圧力を５５バール（８００psig）に上昇しそしてシアノエチルエーテル（０.８６モル）を毎分０.７５ml反応器に添加した。反応器の内容物をＧＣ／ＦＩＤによって分析すると、アミノプロピルエーテルが９６.３％であることが判った。
【化１６】
0003694609.tif 000017
６０〜６３℃、０.５３ミリバール（０.４トール）での蒸溜により生成物を精製した。
【００３６】
次に、アミノプロピルエーテル（０.３８モル）、メチルイソブチルケトン（０.８４モル）および５％Ｐｄ／Ｃ（全装入物の４wt％）を１Ｌのステンレス鋼オートクレーブに装入した。反応器を密封しそして窒素で、次いで水素でパージした。反応器の内容物を７バール（１００psig）のＨ2の下で９０℃に加熱した。圧力を５５バール（８００psig）に上昇しそして１ガロンのバラストから水素を必要に応じてドーム調整器により導入することによって、反応（４時間）を通じてこの圧力に保った。反応器の内容物をＧＣ／ＦＩＤで分析すると、下記に示すようにジアルキル化アミノプロピルエーテルが９３.７面積％であることが判った。１３０〜１３４℃、０.７９ミリバール（０.６トール）での蒸溜により生成物を精製した。
【化１７】
0003694609.tif 000018
【００３７】
実施例３
本例は１,２−（ビス−３−アミノプロポキシ）エタンとメチルイソブチルケトンとの還元的アルキル化生成物（ＢＡＰＥ／ＭＩＢＫ）を製造する操作を例示する。
まず、１,２−ビス−（２−シアノエトキシ）エタンを水素化することにより、必要とする１,２−（ビス−３−アミノプロポキシ）エタンをつくった。ニッケル−クロムで促進されたスポンジコバルト（３.７８ｇ）およびメタノール（２００ml）を１Ｌのステンレス鋼オートクレーブに装入した。反応器を密封しそして窒素で、次いで水素でパージした。次にアンモニア（１.８２モル）を反応器に装入した。反応器の内容物を７バール（１００psig）のＨ2の下で７０℃に加熱した。圧力を５５バール（８００psig）に上昇しそして１,２−ビス−（２−シアノエトキシ）エタン（０.５３モル）を毎分０.７５mlで反応器に添加した。反応器の内容物をＧＣ／ＦＩＤによって分析すると、（３−アミノプロポキシ）エタンが４８.７％であることが判った。９０〜９４℃、０.５３ミリバール（０.４トール）での蒸溜により生成物を精製した。
【００３８】
（３−アミノプロポキシ）エタン（０.１１モル）、メチルイソブチルケトン（０.２４モル）および５％Ｐｄ／Ｃ（全装入物の４wt％）を１Ｌのステンレス鋼オートクレーブに装入した。反応器を密封しそして窒素で、次いで水素でパージした。反応器の内容物を７バール（１００psig）のＨ2の下で９０℃に加熱した。圧力を５５バール（８００psig）に上昇しそして１ガロンのバラストから水素を必要に応じてドーム調整器により導入することによって、反応（５.５時間）を通じてこの圧力に保った。反応器の内容物をＧＣ／ＦＩＤで分析すると、ジアルキル化１,２−ビス−（３−アミノプロポキシ）エタンが９１.５面積％であることが判った。１４０〜１４２℃、０.５３ミリバール（０.４トール）での蒸溜により生成物を精製した。
【００３９】
実施例４
本例はビス−３−（アミノプロポキシエチル）エーテルとメチルイソブチルケトンとの還元的アルキル化生成物（ＢＡＰＥＥ／ＭＩＢＫ）を製造する操作を例示する。
ビス−３−（アミノプロポキシエチル）エーテル（０.５モル）、メチルイソブチルケトン（１.２モル）および５％Ｐｄ／Ｃ（装入物全体の３wt％）を１Ｌのステンレス鋼オートクレーブに装入した。反応器を密封しそして窒素で、次いで水素でパージした。反応器の内容物を７バール（１００psig）のＨ2の下で９０℃に加熱した。圧力を５５バール（８００psig）に上昇しそして１ガロンのバラストから水素を必要に応じてドーム調整器により導入することによって、反応（５時間）を通じてこの圧力に保った。反応器の内容物をＧＣ／ＦＩＤで分析すると、以下に示すジアルキル化ビス−３−（アミノプロポキシエチル）エーテルが９７.９面積％であることが判った。１６０〜１６４℃、０.１３ミリバール（０.１トール）での蒸溜により生成物を精製した。
【化１８】
0003694609.tif 000019
【００４０】
実施例５
気泡速度毎秒０.１〜２０個（b／s）として最大気泡圧力法を用いて、実施例１のジアルキル化アミノエチルエーテルの還元的アルキル化生成物の水溶液について動的表面張力データを得た。これらのデータは、平衡の近傍（０.１b／s）の条件から極端に大きい表面形成速度の条件（２０b／s）での界面活性剤の性能についての情報を与えるものである。実際的条件では、大きい気泡速度はリトグラフィー印刷またはインキジェット印刷での大きな印刷速度、塗料施用での大きい噴霧速度またはローラー速度、および農業用製品のための迅速な施用速度に対応する。表１にデータを示す。
【００４１】
【表１】
0003694609.tif 000020
【００４２】
表１の結果は、実施例１のＡＥＥ／ＭＩＢＫ２の０.１wt％水溶液の場合、０.１b／sでの表面張力は３０.３ダイン／cmであることを示す。２０b／sという大きな表面形成速度で実施した測定の場合、ＡＥＥ／ＭＩＢＫ２の水溶液の表面張力は３４.１ダイン／cmであった。様々な条件下で水の表面張力を低下させるこのような顕著な能力は、水性の塗料、インキ、接着剤および農業用処方物で確かに有用である。
【００４３】
ＡＥＥとＭＩＢＫとの還元化アルキル化生成物の溶解限度は約０.２wt％である。このことは、特定の適用に対してより近い表面張力が必要である場合、処方物に追加的な物質が添加されてよく、濃度０.２wt％で表面張力が２６.７ダイン／cmであることを意味する。２０b／sであってさえ、ＡＥＥ／ＭＩＢＫの０.２wt％溶液の表面張力は２９.３ダイン／cmである。これらの大きな表面形成速度における性能が増強されているため、水性の塗料、インキ、および農業用処方物について、印刷速度または施用速度を大きくできることによって生産性がより良くなる。
【００４４】
実施例６
実施例２のジアルキル化アミノプロピルエーテルの水溶液をつくりそして上記の操作に従って溶液の動的表面張力特性を測定した。データを表２に示す。
【表２】
0003694609.tif 000021
【００４５】
表２の結果は、ＡＰＥ／ＭＩＢＫ２の水中の０.１wt％溶液の性能が顕著であったことを示す。水の表面張力を低下する能力は水性の塗料、インキ、接着剤、および農業用処方物で大いに役立つものである。
【００４６】
実施例７
実施例３のジアルキル化１,２−ビス−（３−アミノプロポキシ）エタン（ＢＡＰＥ／ＭＩＢＫ２）の水中の溶液をつくりそして上記した操作を用いて溶液の動的表面張力を測定した。データを表３に示す。
【表３】
0003694609.tif 000022
【００４７】
これらの結果は、０.１wt％の使用水準でこの物質の溶液が、水担持性の種々の適用で有利となる表面張力を与えることを示す。２０b／sという高い表面形成速度で、ＢＡＰＥ／ＭＩＢＫ２の０.１wt％溶液の性能は３９.２ダイン／cmであった。ＢＡＰＥ／ＭＩＢＫの溶解度は比較的高いので、先行技術の界面活性剤ではとても得ることのできない性能範囲に到達できる。従って、ＢＡＰＥ／ＭＩＢＫ２は迅速に適用されることのできる塗料、インキおよび農業用処方物で役立つものである。
【００４８】
実施例８
実施例４のビス−（３−アミノプロポキシエチル）エーテルとメチルイソブチルケトンとの還元的アルキル化生成物（ＢＡＰＥＥ／ＭＩＢＫ２）の水中の溶液をつくりそして上記の操作を用いて溶液の動的表面張力特性を測定した。データを表４に示す。
【表４】
0003694609.tif 000023
【００４９】
これらのデータは、ＢＡＰＥＥ／ＭＩＢＫ２が水の表面張力を効果的に低下し、また０.５wt％の使用水準でこの物質の性能が顕著であったことを示す。
【００５０】
実施例９
本発明の還元アルキル化生成物の０.１wt％の溶液の発砲特性をＡＳＴＭ Ｄ １１７３−５３に基づく操作を用いて調べた。この試験では、界面活性剤の０.１wt％溶液を高所にある泡沫ピペットから同じ溶液の入った泡沫受け器に入れる。入れ終わった時に泡沫の高さを測定し（「初期泡沫高さ」）そして泡沫が散逸するのに必要な時間を記録する（「零発泡までの時間」）。この試験では種々の界面活性剤の溶液の発泡特性の比較がなされる。一般に塗料、インキおよび農業用処方物では、泡沫が取り扱いを複雑にし、また塗料および印刷の欠陥を生じ、また農業用物質の施用が不十分になる可能性があるので、発泡は好ましくない。発泡データを表５に示す。
【００５１】
【表５】
0003694609.tif 000024
【００５２】
表５のデータは、本発明の化合物が、迅速に散逸する泡沫を形成することを示す。従ってこれらの物質は、塗料、インキおよび農業用処方物で使用するために必要な特性を有するものと期待される。
【００５３】
平衡的条件および動的条件の双方の下で表面張力を低下する、水性系中の界面活性剤の能力は、水をベースとする塗料、インキ、接着剤および農業用処方物の性能上極めて重要である。平衡表面張力が低いと、動的適用条件の下で顕著な湿潤および拡展が生じる。水性の塗料、インキ、接着剤および農業用処方物では、泡沫が取扱いを複雑にし、また欠陥を生みあるいは適用を非効率的にするおそれがあるので、泡沫の生成は一般に好ましくない。
さらに、これらの物質は低粘度の液体であり、そのために取り扱いが容易である。
【００５４】
【工業上の応用に関する言及】
本発明は、水をベースとする組成物中の平衡表面張力および動的表面張力を低下するのに好適な物質を提供する。